(57)【要約】【課題】簡単な製法を用いて基材に触媒を強固に形成できる高性能の触媒体とこれを用いた空気処理装置を提供する。【解決手段】触媒体は、基材５と、基材５に形成された金属酸化物の単独もしくは金属酸化物と貴金属を併用した触媒成分６を主成分として酸化ビスマス７を含有する触媒層８を少なくとも備えている。酸化ビスマス７は、融点８２０℃近辺で加熱すると、大きく体積膨張して多孔質になるとともに、他材料に強固に密着する性質を有する。このため、触媒層８は、ステンレスなどの基材５に前処理を施すことなく塗布して融点近辺で焼成するだけで、多孔質で密着性に優れた層として簡単に形成することができる。また、多孔質となった触媒層８の表面は、触媒成分６の量が多くなってその露出状態が良くなり、酸素や反応ガスの拡散性が向上して高い触媒特性が得られる。【選択図】図１
2007105693.tif 000002
【特許請求の範囲】
【請求項１】
基材と、前記基材に形成されており金属酸化物の単独もしくは前記金属酸化物と貴金属を併用した触媒成分を主成分として酸化ビスマスを含有する触媒層とを有する触媒体。
【請求項２】
基材と、前記基材に形成されておりシリカまたはアルミナの担体成分を主成分として酸化ビスマスを含有するコート層と、前記コート層の上に配置された貴金属系触媒とを有する触媒体。
【請求項３】
触媒成分に用いる金属酸化物が、酸素欠陥性構造またはペロブスカイト構造の単独もしくは複合の酸化物である請求項１記載の触媒体。
【請求項４】
コート層が、酸化セリウムを少量含有する請求項１または２記載の触媒体。
【請求項５】
コート層が、酸化マグネシウム、酸化カルシウム、酸化バリウムのいずれかのアルカリ土類金属系酸化物を含有する請求項１または２記載の触媒体。
【請求項６】
請求項１〜５のいずれか１項に記載の触媒体を、食品加熱油煙ガスもしくは燃焼排ガスが通過する排気ガス流路に配置して、前記ガスに含有した炭化水素類を酸化反応で分解浄化処理する空気処理装置。
【請求項７】
基材が金属酸化物系の酸素イオン導電性固体電解質体であり、触媒層が、酸素欠陥性構造またはペロブスカイト構造の単独もしくは複合の金属酸化物触媒成分を主成分とする金属酸化物触媒層と、貴金属触媒成分を主成分として酸化ビスマスが含有された貴金属触媒層との積層電極であり、前記酸素イオン導電性固体電解質体の両面に前記積層電極を形成した請求項１記載の触媒体。
【請求項８】
請求項７記載の触媒体を、酸素を含有するガスが通過するガス流路に配置して、前記ガスを電気化学的に分解して出口側ガスの酸素濃度を高める処理をおこなう空気処理装置。
【請求項９】
請求項７記載の触媒体を、積層電極の片側周囲上部に酸素拡散孔を有する酸素拡散制限体を配置した構造の限界電流式酸素センサとして用いて、酸素雰囲気下に配置し酸素濃度の計測をおこない、計測酸素濃度の電気信号に基づいて予め記憶された処理をおこなう空気処理装置。
【発明の詳細な説明】
【技術分野】
【０００１】
本発明は、簡単な製法を用いて基材に触媒を強固に形成できる高性能の触媒体とこれを用いた空気処理装置に関する。
【背景技術】
【０００２】
基材に触媒を形成した従来の触媒体は、図１０に記載したように、クロム酸化物からなる加熱不動態化皮膜１を有する金属基材２と、金属基材２の加熱不動態化皮膜１の表面に形成されたセリウムやバリウムやアルミウムを含有する焼結酸化物のアンダーコート層３と、このアンダーコート層３の上に形成された貴金属触媒層４を有する構成となっている（例えば、特許文献１参照）。この触媒体は、酸素濃度を０．０５〜０．２％容積％含有するガス中で予め加熱焼鈍処理して加熱不動態化皮膜１を形成した金属基材２に、セリウムやバリウムやアルミウムを含有する焼結酸化物をコロイド状アルミナやコロイド状シリカに混合して調合した混合水分散スラリーを塗布して乾燥焼成してアンダーコート層３を形成したのち、貴金属硝酸塩水溶液を塗布含浸して貴金属触媒層４を形成する製法で得ており、炭化水素の酸化分解反応に効果を発揮する。
【０００３】
また、基材に酸化ビスマスを用いて触媒を形成する従来の触媒体として、光触媒を基材に形成した光触媒機能を有する多機能材が有る（例えば、特許文献２参照）。この光触媒機能を有する多機能材は、基材表面にバインダー層を形成する工程と、バインダー層の上に平均粒径が０．３μｍ未満の光触媒粒子とこの光触媒粒子粒径の４／５以下とした酸化スズ、酸化亜鉛、酸化ビスマスのいずれかの粒子の混合物からなる層を形成する工程と、焼成する工程を具備する製造方法で得ている。多機能材は、光触媒粒子の上層部が外気と接するようにするため、バイダー層から露出させて触媒性能が充分に発揮できるように製造されており、さらに光触媒粒子の下層部の一部がバインダー層内に埋設されて剥離しにくい様に製造されている。酸化ビスマスなどの混合物は、光触媒粒子の間隙に充填して結合させる粒子として使用されており、その蒸気圧が光触媒粒子より高い性質を利用して焼結助剤として機能させて焼結温度を低下させる。
【０００４】
一方、酸化ビスマスを用いた触媒として、稀土類元素を含有するペロブスカイト型複合酸化物と稀土類酸化物と酸化アルミニウムと酸化ビスマスと酸化鉄、および貴金属のうち一種以上からなる組成物がある（例えば、特許文献３参照）。この触媒は、ペロブスカイト型複合酸化物と稀土類酸化物の酸化セリウムと酸化アルミニウムと酸化ビスマスと酸化鉄と貴金属のパラジウムを所定量混合した組成物を実施例として挙げ、５００℃以上の高温還元性雰囲気において貴金属の粒成長やペロブスカイト型複合酸化物への拡散が抑制できる効果があるとしている。そして、触媒組成物は、そのスラリーをコージェネライト製のハニカム担体に浸漬し、乾燥後に６５０℃で１時間焼成して得ている。
【０００５】
またさらに同種の酸化ビスマスを用いた触媒として、酸化モリブテンー酸化ビスマス複合酸化物と、少量の銀などを担持した多孔質な無機酸化物の混合物がある（例えば、特許文献４参照）。この触媒は、窒素酸化物と酸素と炭化水素が含有する燃料排ガスにおいて、窒素酸化物を効果的に除去できる効果がある。またさらに同種の酸化ビスマスを用いた触媒として、セリウムージルコニウム複合酸化物に酸化ビスマスを固溶させた触媒がある（例えば、特許文献５参照）。この触媒は、３００℃以下の低温において高い酸化還元能力を有する効果がある。
【０００６】
さて、発明者らは、酸化ビスマスを用いた酸素分解作用を有する触媒体として、基材として酸素イオン導電性固体電解質板を用い、この両面に酸化ビスマスと白金と酸素イオン
導電性固体電解質を混合した電極を形成した構成を提案した（例えば、特許文献６参照）。また、これ以外に、酸化ビスマスと白金からなる電極を酸素イオン導電性固体電解質板の両面に形成した構成も有る。これら構成は、電極に直流電圧を印加すると、電極の触媒作用により酸素の電気分解反応が起こる。
【０００７】
また同種内容の、基材として酸素イオン導電性固体電解質板を用いた窒素酸化物分解作用を有する触媒体として、酸素イオン導電性固体電解質体板の表面に、窒素酸化物吸収性もしくは吸着性を有する酸素欠陥性構造もしくはペロブスカイト構造の複属酸化物と貴金属を混合した電極を、形成した構成を既に提案した（例えば、特許文献７参照）。この構成は、電極に直流電圧を印加すると、電極の触媒作用により窒素酸化物の電気分解反応が起こる。またさらに同種内容の、基材として酸素イオン導電性固体電解質を用いた酸素分解作用を有する触媒体として、酸素イオン導電性固体電解質板の表面に、酸素分解能を有する酸素欠陥性構造の複合酸化物からなる酸化物電極と、貴金属からなる金属材料と酸化物材料を混合した混合電極を、積層した積層電極を形成した構成品が有る（例えば、特許文献８参照）。この触媒体は、必要に応じて混合電極の上部に金属電極をさらに積層する構造とすることで、酸素の分解反応をさらに高めている。
【特許文献１】特許第３３２７１６４号公報
【特許文献２】特開２００２−１１９８６５号公報
【特許文献３】特開平０５−０３８４３７号公報
【特許文献４】特許第３３５７９０４号公報
【特許文献５】特開２００３−２３８１５９号公報
【特許文献６】特許第３０１８９２５号公報
【特許文献７】特許第２９７０２９０号公報
【特許文献８】特開２００３−２８８９０４号公報
【発明の開示】
【発明が解決しようとする課題】
【０００８】
しかしながら、従来例１の触媒体の金属基材２は、アンダーコート層３に密着させるために、金属材料を酸素濃度が０．０５〜０．２％容積％含有するガス中において１０００℃近辺温度で加熱焼鈍処理して、予め加熱不動態化皮膜１を形成するという、複雑な製法を必要とする課題があった。また、アンダーコート層３は、多孔質にするために、硝酸セリウムなどの金属塩を焼成して得た焼結酸化物に、アルミナやシリカに稀硝酸を微量混合して長時間攪拌して調合したコロイド状アルミナやシリカを混合し、両者をさらに混合して長時間攪拌して水分散スラリーを得るという、複雑な製法を必要とする課題があった。
【０００９】
また、従来例２の光触媒機能を有する多機能材は、基材表面に密着した光触媒層を得るために、光触媒粒子は０．３μｍ未満とし、酸化ビスマス等粒子は光触媒粒子の粒径の４／５以下にするという、粒子品質の厳密な管理が必要である課題があった。
【００１０】
また、従来例２〜５の触媒は、触媒特性を向上させるために酸化ビスマスを使用しているので、このままでは基材に形成できない。また仮に基材に形成するために融点付近で焼成しても、触媒特性や多孔質性、密着性が不足している課題があった。
【００１１】
一方、従来例６の酸素イオン導電性固体電解質と酸化ビスマスと白金を混合した電極は、酸化ビスマスの優れた多孔質形成力と密着力により多孔質な膜が酸素イオン導電性固体電解質板に形成されるが、電極に触媒作用が無い酸素イオン導電性固体電解質が多く混合されているため、酸素分解に関する触媒特性や多孔質性が不足している課題があった。
【００１２】
また、従来例７の窒素酸化物吸収性もしくは吸着性を有する酸素欠陥性構造もしくはペロブスカイト構造の複属酸化物と貴金属を混合した電極は、酸化ビスマスが混合されてい
ないため、触媒特性や多孔質性、密着性が不足している課題があった。
【００１３】
またさらに、従来例８の酸素分解能を有する酸素欠陥性構造の複合酸化物からなる酸化物電極と、貴金属からなる金属材料と酸化物材料を混合した混合電極を積層した積層電極も、酸化ビスマスが混合されていないため、触媒特性や多孔質性、密着性が不足している課題があった。
【００１４】
本発明は、前記従来の課題を解決するもので、簡単な製法および品質管理を用いて基材に触媒を強固に形成できしかもその膜が多孔質であるため触媒特性に優れている触媒体と、この触媒体を用いた空気処理装置を提供することを目的とする。
【課題を解決するための手段】
【００１５】
前記従来の課題を解決するために、本発明の触媒体は、基材と、基材に形成されており金属酸化物の単独もしくは金属酸化物と貴金属を併用した触媒成分を主成分として酸化ビスマスを含有する触媒層と、を少なくとも備えた構成とした。
【００１６】
酸化ビスマスは、融点が８２０℃であり、溶融温度近辺で加熱すると大きく体積膨張する性質がある。これにより、本発明の触媒体は、触媒層が触媒成分と酸化ビスマスを含有させた材料であるとしたため、多孔質で密着性に優れた触媒層が基材の表面に簡単な製法で形成され、触媒の活性が高まる効果が得られる。
【００１７】
また、本発明の触媒体は、基材と、基材に形成されておりシリカまたはアルミナの担体成分を主成分として酸化ビスマスを含有するコート層と、コート層の上に配置された貴金属系触媒を少なくとも備えた構成とした。
【００１８】
酸化ビスマスは、融点が８２０℃であり、溶融温度近辺で加熱すると大きく体積膨張する性質がある。これにより、本発明の触媒体は、酸化ビスマスを含有したコート層を基材に塗布して溶融温度近辺で加熱すると、多孔質で密着性に優れたコート層が基材の表面に簡単に形成される。しかも、コート層は、シリカまたはアルミナを主成分とさらに酸化ビスマスを含有させた材料であるとしているため、多孔質で密着性に優れた高表面積のコート層が基材の表面に簡単な製法で形成され、これに担持した貴金属系触媒の活性が高まる効果が得られる。
【発明の効果】
【００１９】
本発明は、簡単な製法および品質管理を用いて基材に触媒を強固に形成でき、しかもその膜が多孔質であるため触媒特性に優れている触媒体と、この触媒体を用いた空気浄化性能に優れた空気処理装置を提供できる。
【発明を実施するための最良の形態】
【００２０】
第１の発明の触媒体は、基材と、前記基材に形成されており金属酸化物の単独もしくは前記金属酸化物と貴金属を併用した触媒成分を主成分として酸化ビスマスを含有する触媒層と、を少なくとも備える構成とした。酸化ビスマスは、融点が８２０℃であり、溶融温度近辺で加熱すると大きく体積膨張する性質がある。このため、本発明の触媒体は、触媒層が触媒成分と酸化ビスマスを含有させた材料であるとしたため、多孔質で密着性に優れた触媒層が基材の表面に簡単な製法で形成され、触媒の活性が高まる効果が得られる。
【００２１】
第２の発明の触媒体は、基材と、前記基材に形成されておりシリカまたはアルミナの担体成分を主成分として酸化ビスマスを含有するコート層と、前記コート層の上に配置された貴金属系触媒を少なくとも備えた構成とした。酸化ビスマスは、融点が８２０℃であり、溶融温度近辺で加熱すると大きく体積膨張する性質がある。このため、本発明の触媒体
は、酸化ビスマスを含有したコート層を基材に塗布して溶融温度近辺で加熱すると、多孔質で密着性に優れたコート層が基材の表面に簡単に形成される。しかも、コート層は、シリカまたはアルミナを主成分とさらに酸化ビスマスを含有させた材料であるとしているため、多孔質で密着性に優れた高表面積のコート層が基材の表面に簡単な製法で形成され、これに担持した貴金属系触媒の活性が高まる効果が得られる。
【００２２】
第３の発明の触媒体は、第１の発明に用いる触媒成分の金属酸化物が、酸素欠陥性構造またはペロブスカイト構造の単独もしくは複合の酸化物であるとした。触媒成分が酸素欠陥性構造もしくはペロブスカイト構造の単独もしくは複合の酸化物であると、触媒特性が一層高く多孔質で密着性に優れた触媒層が、基材の表面に焼成するだけで簡単に形成できる。
【００２３】
第４の発明の触媒体は、第１の発明に用いる触媒層または第１の発明に用いるコート層が、酸化セリウムを少量含有する構成とした。酸素濃度の少ない環境下で触媒特性が一層高く、多孔質で密着性に優れた触媒層およびコート層が、基材の表面に焼成するだけで簡単に形成できる
第５の発明の触媒体は、第１の発明に用いる触媒層または第１の発明に用いるコート層が、酸化マグネシウム、酸化カルシウム、酸化バリウムのいずれかのアルカリ土類金属系酸化物を少量含有する構成とした。水分の多い環境下で触媒特性が一層高く、多孔質で密着性に優れた触媒層およびコート層が、基材の表面に焼成するだけで簡単に形成できる
第６の発明の空気処理装置は、第１〜５発明のいずれかに用いる触媒体を、食品加熱油煙ガスもしくは燃焼排ガスが通過する排気ガス流路に配置して、前記ガスに含有した炭化水素類を酸化反応で分解浄化処理する構成とした。
【００２４】
本発明の触媒体は、酸化ビスマスの優れた酸素供給性により、酸素が関与する反応速度を高めて酸化反応を活発におこなうことができるため、水分が多く酸素濃度が少なく少量の炭化水素が共存する食品加熱油煙や点火消火時の燃焼排ガスにおいて、炭化水素類を酸化して分解浄化処理する触媒反応を効果的におこなうことができる。また、触媒成分または貴金属系触媒が、酸化ビスマスと共存することにより、これら環境に微小共存するアルコール系炭化水素類を中途半端に酸化してアルデヒド類や酸に変化させることを抑制して、一気に炭酸ガスと水に変化させて完全酸化できる効果が有る。そのため、これら環境である食品加熱油煙もしくは点火消火時の燃焼排ガスが通過する排気ガス流路に触媒体を配置した空気処理装置は、低温でも良好に分解浄化処理できるため、触媒体の加熱に要する電力などを低減できる利点がある。
【００２５】
第７の発明の触媒体は、第１の発明において、基材が金属酸化物系の酸素イオン導電性固体電解質体であり、触媒層が、酸素欠陥性構造またはペロブスカイト構造の単独もしくは複合の金属酸化物触媒成分を主成分とする金属酸化物触媒層と、貴金属触媒成分を主成分として酸化ビスマスが含有された貴金属触媒層との積層電極であり、前記酸素イオン導電性固体電解質体の両面に前記積層電極を形成した構成を少なくとも備えたとした。
【００２６】
本発明の触媒体は、外部直流電源で積層電極の両側に電圧を印加すると、酸素分子が陰極側で酸素イオンに変化して酸素イオン導電性固体電解質体を経由して陽極側に移動して再び酸素分子に変化する触媒反応を活発に起こす。この高い触媒活性により、触媒体は低温で動作できるようになり、触媒体の加熱に要する電力を低減できる利点が有る。また、本発明の触媒体は、陰極側で水蒸気を分解して水素と酸素を生成する触媒反応が起こり難く、一般環境で使用しても水蒸気の影響を受けにくい利点も有る。
【００２７】
第８の発明の空気処理装置は、第７発明の触媒体を、酸素を含有するガスが通過するガス流路に配置して、前記ガスを電気化学的に分解して出口側ガスの酸素の濃度を高める処
理をおこなう構成とした。本発明の空気処理装置は、触媒体が酸素分子の関与する化学反応をその触媒作用によって活発におこなわせるので、濃度１００％の酸素を供給する酸素富加機能として使用できる利点がある。また、この空気処理装置は、水蒸気を分解して水素と酸素を生成する触媒反応が起こり難いので、一般環境で安心して使用できる利点が有る。
【００２８】
第９の発明の空気処理装置は、第７発明の触媒体を、積層電極の片側周囲上部に酸素拡散孔を有する酸素拡散制限体を配置した構造の限界電流式酸素センサとして用いて酸素雰囲気下に配置し酸素濃度の計測をおこない、計測酸素濃度の電気信号に基づいて予め記憶された処理をおこなうとした。触媒体の発生電流が大きいので、これを用いた限界電流式酸素センサは、限界電流値を大きくできこのことで酸素濃度計測の精度が向上する。また、限界電流式酸素センサは、陰極側で水蒸気を分解して水素と酸素を生成する触媒反応が起こり難いので水蒸気の影響を受けにくく、多湿環境で使用しても酸素濃度計測の精度が向上する。このため、このセンサを用いた空気処理装置は、酸素濃度の微小なる変化を精度よく検知して、きめ細かな処理をおこなうことができる。
【００２９】
本発明の目的は、第１の発明から第９の発明の要部を実施の形態とすることにより達成できるので、以下、各請求項に対応する実施の形態を、図面を参照しながら詳細に説明する。なお、本発明は本実施の形態により限定されるものではない。また、本実施の形態の説明において、同一構成並びに作用効果を奏するところには同一符号を付して説明する。
【００３０】
（実施の形態１）
図１は、本発明の実施の形態１における触媒体の構成図である。触媒体は、基材５と、基材５に形成された金属酸化物の単独もしくは前記金属酸化物と貴金属を併用した触媒成分６を主成分として酸化ビスマス７を含有する触媒層８を少なくとも備えている。本発明で使用する材料について説明する。基材５は、ステンレスなどの金属、コージライトなどのセラミック、ガラスである。触媒成分６は、金属酸化物の単独、もしくは金属酸化物と貴金属とのを併用品である。金属酸化物は、酸化コバルトや酸化スズなどである。貴金属は、白金、金、パラジウム、銀、ロジウム、イリジウム、ルテニウムの単独成分もしくは複数成分である。触媒層８は、基材５の片面もしくは両面に形成されている。
【００３１】
基材５に触媒層８を形成するための良好な焼成温度は、７７０〜１２００℃である。これは、７７０℃以上で焼成すると多孔質で密着性に優れた触媒層８が基材５の表面に形成できるためであり、この焼成下限温度７７０℃は、酸化ビスマス７の融点が８２０℃であるため、この温度に近づくと酸化ビスマス７の溶融が徐々に起こり始めるためと思われる。また、焼成上限温度の１２００℃は、この温度を超えると触媒成分６との化学反応性が増加してその触媒特性が生かせにくくなるためである。また特に、７９０〜１０００℃は、触媒成分６の露出状態が良く酸素や反応ガスの拡散性が向上した多孔質高密着の触媒層８が形成できた。そこで、以後の検討は、最適な９２０℃で焼成して触媒層８を得た。
【００３２】
実施例で説明する。基材５は、ステンレスである。触媒層８は、金属酸化物の単独もしくは金属酸化物と貴金属を併用した触媒成分６に少量の酸化ビスマス７を混合させた材料であり、水を加えて調合したスラリーを基材５に塗布して９２０℃焼成して形成した。
【００３３】
得られた触媒体は、ガス浄化率と多孔質度と基材への密着性を評価した。触媒成分の種別と酸化ビスマス混合量を変化させた際の特性を（表１）に示す。ガス浄化率は、４００℃に加熱した触媒体に、酸素を２１％含んだ乾燥空気にプロパンガスを１０００ｐｐｍ混合したガスを通風し、出口濃度を入口濃度で除して求めた値である。多孔質度は、触媒体を顕微鏡で拡大して観察し、その外観の多孔質度から多孔質、やや多孔質、やや緻密の３段階で表現した。基材への密着性は、触媒体に貼った高粘着性ガムテープを急激に剥離し
た際に基材５に残存する触媒層８の量から判断しており、ほとんどの触媒層８が基材５に残存すると優れると判断し、７〜８割が残存すると良好と判断し、約５割が残存すると悪いの３段階で判断している。
【００３４】
【表１】
2007105693.tif 000003
【００３５】
（表１）の結果より、本発明の触媒体は、ガス浄化率が高く多孔質で密着性に優れた触媒層８が、基材５の表面に焼成するだけで簡単に形成できることがわかる。また、この優れた効果は、酸化ビスマス７が１〜３０ｗｔ％混合された範囲において観察された。
【００３６】
この優れた効果は、酸化ビスマス７の性質に起因する。酸化ビスマス７は、融点８２０℃近辺で加熱すると、大きく体積膨張して多孔質になるとともに、他材料に強固に密着する性質を有する。このため、酸化ビスマス７を混合した触媒層８は、ステンレスの基材５に前処理を施すことなく塗布して８２０℃近辺で焼成するだけで、多孔質で密着性に優れた層として簡単に形成することができる。また、酸化ビスマス７は、他材料とともに焼成すると両材料の特性を生かしつつ偏析する性質を有しているため、触媒層８において沈降して基材５の方に多く偏析して表面にはその量が少なくなっている。このため、多孔質となった触媒層８の表面は、触媒成分６の量が多くなってその露出状態が良くなり、これを用いた触媒体は、酸素や反応ガスの拡散性が向上して高い触媒活性が得られることとなる。これに加えて、酸化ビスマス７は、酸素イオンイオン欠陥を持つホタル石型結晶構造の半導体材料であり、酸素が酸素イオンとなってその内部を通過する高い酸素イオン導電性と、高い電子伝導を有しているので、触媒反応に大きく関与する酸素や電子が移動し易くなっている。このため、触媒層８において混合された触媒成分６は、酸化ビスマス７から酸素分子や電子を多く伝達され、これを用いた触媒体は、酸素の拡散性がさらに向上して一層高い触媒活性が得られることとなる。なお、本発明の触媒体は、その動作温度が２５０〜７００℃、好ましくは３００〜６５０℃において良好なガス浄化率を示した。
【００３７】
なお、実施例は基材５が、ステンレスとしたが、銅などの溶融温度が約９００℃以上の金属やガラス、コージライトなどのセラミックでも同様な効果がある。また、基材５として耐熱性に優れる酸素イオン導電性固体電解質体や水素イオン導電性固体電解質体を使用し、その両面に触媒層８を電極として形成した構成品でも同様な触媒効果や密着効果がある。これは、例えば、酸素イオン導電性固体電解質体の場合、片面側では酸素分子が酸素イオンに変化する触媒反応、他面側では酸素イオンが酸素分子に変化する触媒反応が起こるためである。
【００３８】
（実施の形態２）
図２は、本発明の実施の形態２における触媒体の構成図である。触媒体は、基材５と、基材５に形成されており少量の酸化ビスマス７に多量のシリカまたはアルミナの担体成分
９を混合させたコート層１０と、コート層８の上に配置された貴金属系触媒１１を少なくとも備えている。本発明で使用する材料について説明する。基材５は、ステンレスなどの金属、コージライトなどのセラミック、ガラスであり、その片側面もしくは両面に担体成分７を形成している。担体成分９は、シリカ単独または、アルミナ単独または、シリカとアルミナからなりいずれかの成分が多い混合物もしくは複合物、を主成分としており、必要によりアルカリ金属酸化物やアルカリ土類金属酸化物さらには遷移金属酸化物が少量混合もしくは複合された高表面積の耐熱性金属酸化物系材料である。貴金属系触媒１１は、白金、金、パラジウム、銀、ロジウム、イリジウム、ルテニウムの単独成分もしくは複数成分であり、担体成分９に混合もしくは担持している。
基材５にコート層１０を形成するための良好な焼成温度は、７７０〜１２５０℃である。
【００３９】
これは、７７０℃以上で焼成すると多孔質で密着性に優れたコート層１０が基材５の表面に形成できるためであり、この焼成下限温度７７０℃は、酸化ビスマス７の融点が８２０℃であるため、この温度に近づくと酸化ビスマス７の溶融が徐々に起こり始めるためと思われる。また、焼成上限温度の１２５０℃は、この温度を超えると担体成分９との化学反応性が増加してその担体特性が生かせにくくなるためである。また特に、７９０〜１１００℃は、コート層１０の露出状態が良く酸素や反応ガスの拡散性が向上した多孔質高密着のコート層１０が形成できた。そこで、以後の検討は、最適な９２０℃で焼成してコート層１０を得た。
【００４０】
実施例で説明する。基材５は、ステンレスであり、前処理することなくそのまま使用している。コート層１０は、シリカやアルミナの担体成分９に酸化ビスマス７を少量含有させた混合物であり、これら混合物に水を加えて調合したスラリーを基材５に塗布して９２０℃焼成して得た。貴金属系触媒１１は、白金やパラジウムであり、硝酸塩の水溶液をコート層１０に塗布して６００℃焼成して得た。
【００４１】
得られた触媒体は、ガス浄化率と多孔質度と基材への密着性を評価した。触媒成分の種別と酸化ビスマス混合量を変化させた際の特性を（表２）に示す。特性の評価方法は、前述と同じである。
【００４２】
【表２】
2007105693.tif 000004
【００４３】
（表２）の結果より、本発明の触媒体は、ガス浄化率が高く多孔質で密着性に優れたコート層１０が、基材５の表面に焼成するだけで簡単に形成できることがわかる。この優れた効果は、酸化ビスマス７が２〜４０ｗｔ％混合された範囲において観察された。
【００４４】
この優れた効果は、酸化ビスマス７の性質に起因する。酸化ビスマス７は、融点８２０℃近辺で加熱すると、大きく体積膨張して多孔質になるとともに、他材料に強固に密着す
る性質を有する。このため、酸化ビスマス７を混合したコート層１０は、ステンレスの基材５に前処理を施すことなく塗布して８２０℃近辺で焼成するだけで、多孔質で密着性に優れた層として簡単に形成することができる。また、酸化ビスマス７は、他材料とともに焼成すると両材料の特性を生かしつつ偏析する性質を有しているため、コート層１０において沈降して基材５の方に多く偏析して表面にはその量が少なくなっている。このため、コート層１０の表面は、担体成分９の量が多くなっており、その上に担持した貴金属系触媒１１の露出状態が良くなって、これを用いた触媒体は、酸素や反応ガスの拡散性が向上して高い触媒活性が得られることとなる。これに加えて、酸化ビスマス７は、酸素イオンイオン欠陥を持つホタル石型結晶構造の半導体材料であり、酸素が酸素イオンとなってその内部を通過する高い酸素イオン導電性と、高い電子伝導を有しているので、触媒反応に大きく関与する酸素や電子が移動し易くなっている。このため、コート層１０においてその上に担持した貴金属系触媒１１は、酸化ビスマス７から酸素分子や電子を多く伝達され、これを用いた触媒体は、酸素の拡散性がさらに向上して一層高い触媒活性が得られることとなる。なお、本発明の触媒体は、その動作温度が２５０〜７００℃、好ましくは３００〜６５０℃において良好なガス浄化率を示した。
【００４５】
（実施の形態３）
実施の形態３は、一層高い活性を示す触媒体を得る目的で、実施の形態１の触媒成分６に用いる金属酸化物の材質について検討した。検討した触媒成分６の種別と特性を（表３）に示す。触媒体の製法は、酸化ビスマス７の混合量を１０ｗｔ％とした以外は、前述の実施の形態１と同じである。特性評価方法も前述の実施の形態１と同じである。
【００４６】
【表３】
2007105693.tif 000005
【００４７】
（表３）の結果より、本発明の触媒体は、触媒成分６が酸素欠陥性構造もしくはペロブスカイト構造の複合酸化物であると、ガス浄化率が一層高く多孔質で密着性に優れた触媒層８が、基材５の表面に焼成するだけで簡単に形成できることがわかる。
【００４８】
ガス浄化率が一層高い理由は、次のためと思われる。酸素欠陥性構造の金属酸化物は、酸素欠陥性を有するため触媒反応に大きく関与する酸素や電子が移動し易くなっている。この移動性は、酸素ビスマスの優れた酸素や電子の移動性との相乗効果により一層向上し、ガス浄化率が一層高くなると思われる。また、ペロブスカイト構造の複合酸化物は、金属Ａと金属Ｂとの複合酸化物でありその分子式はＡＢＯ３で表わされが、実際に製造して得られる複合酸化物は、この理想的な立方晶構造からわずかに歪んだ構造をしている。このペロブスカイト構造複合酸化物は、この適度な歪、いわゆる構造の非対称性により、その表面では触媒反応に大きく関与する酸素や電子が移動し易くなっている。この移動性は、酸素ビスマスの優れた酸素や電子の移動性との相乗効果により一層向上し、ガス浄化率が一層高くなると思われる。酸素欠陥性構造もしくはペロブスカイト構造の複合酸化物は
、実施例以外に、ＳｍＳｒＣｏｘ―δ、（Ｌａ０．６Ｓｒ０．４）（Ｃｏ０．２Ｆｅ０．８）Ｏ３、（Ｓｒ０．１０Ｃｅ０．０１）Ｚｒ０．８９Ｏ２、Ｌａ１−ｘＳｒｘＣｏＯ３―δなどを使用しても、ガス浄化率が一層高く多孔質で密着性に優れた触媒層８が形成できた。
【００４９】
（実施の形態４）
実施の形態４は、酸素濃度の少ない環境下で一層高い活性を示す触媒体を得る目的で、実施の形態１の触媒層８または実施の形態２のコート層１０に酸化セリウム１２を混合した。その実施例を図１および図２に示す。
【００５０】
図１の実施例で検討した触媒成分６の種別と酸化セリウム１２の混合量、その特性を（表４）に示す。また、図２の実施例で検討した担体成分９の種別と酸化セリウム１２の混合量、その特性を（表５）に示す。触媒体の製法は、酸化ビスマス７の混合量を１０ｗｔ％としたことと酸化セリウム１２を混合した以外は、前述の実施の形態１および実施の形態２と同じである。特性評価方法は、酸素濃度を２％とした乾燥ガスを使用した以外は、前述の実施の形態１と同じである。
【００５１】
【表４】
2007105693.tif 000006
【００５２】
【表５】
2007105693.tif 000007
【００５３】
（表４）と（表５）の結果より、本発明の触媒体は、酸素濃度の少ない環境下でガス浄化率が一層高く、多孔質で密着性に優れた触媒層８およびコート層１０が、基材５の表面に焼成するだけで簡単に形成できることがわかる。また、酸化セリウム１２の混合量は、（表４）記載の触媒成分６との共存では１〜１０ｗｔ％、（表５）記載の担体成分９との
共存では２〜２０ｗｔ％が最適であった。
【００５４】
この優れた効果は、酸化セリウム１２と酸化ビスマス７の相乗効果に起因する。酸化セリウム１２は、これを構成するセリウムイオンの酸化数が可逆的に変化して、酸素の貯蔵と放出が活発に起こる材料として知られている。この効果は、酸化セリウム１２が酸素欠陥セリウムと酸素を生成して酸素を放出する化学反応と、その逆反応によって酸素を酸化セリウムとして貯蔵する化学反応が、交互に起こる性質に基づく効果である。また、酸化セリウム１２は、酸素イオンイオン欠陥を持つホタル石型結晶構造であり、酸素が酸素イオンとなってその内部を通過する酸素イオン導電性を有しているので、触媒反応に大きく関与する酸素が移動し易くなっている。
【００５５】
これら優れた効果を持つ酸化セリウム１２に、酸化ビスマス７を混合して溶融すると、酸化ビスマス７が溶融して酸化セリウム１２に固溶し、酸素欠陥をさらに多く持つ複合酸化物が生成する。これは、４価のセリウムの酸化物に３価のビスマスの酸化物を固溶させたことに起因しており、このことで単独の各酸化物より酸素欠陥を多く持つ複合酸化物が生成している。このため、触媒反応に関与する酸素分子の貯蔵放出特性が一層向上して酸素がその表面をさらに自由に動ける効果が生じ、これを用いた触媒体は、酸素の拡散性がさらに向上して酸素濃度の少ない環境下でも一層高い触媒活性が得られると思われる。なお、酸化セリウム１２と酸化ビスマス７は、セリウムージルコニウム複合酸化物に酸化ビスマスを固溶させた材料として用いても同様な効果が得られた。
【００５６】
（実施の形態５）
実施の形態５は、水分の多い環境下で一層高い活性を示す触媒体を得る目的で、図１の触媒層８、または図２のコート層１０に混合するアルカリ土類金属系酸化物１３を混合した。その実施例を図１および図２に示す。
【００５７】
検討した触媒成分６およびアルカリ土類金属系酸化物１３の種別と混合量、その特性を（表６）に示す。また、検討した担体成分９とアルカリ土類金属系酸化物１３の種別と混合量、その特性を（表７）に示すに示す。触媒体の製法は、酸化ビスマス７の混合量を１０ｗｔ％としたこととアルカリ土類金属系酸化物１３を混合した以外は、前述の実施の形態１および実施の形態２と同じである。特性評価方法は、水分を２％混合して酸素濃度を１９％に減じた空気を使用した以外は、前述の実施の形態１と同じである。
【００５８】
【表６】
2007105693.tif 000008
【００５９】
【表７】
2007105693.tif 000009
【００６０】
（表６）と（表７）の結果より、本発明の触媒体は、水分の多い環境下でガス浄化率が一層高く、多孔質で密着性に優れた触媒層８およびコート層１０が、基材５の表面に焼成するだけで簡単に形成できることがわかる。また、アルカリ土類金属系酸化物１３の混合量は、（表６）記載の触媒成分６との共存では１〜１０ｗｔ％、（表７）記載の担体成分９との共存では２〜２０ｗｔ％が最適であった。
【００６１】
この優れた効果は、アルカリ土類金属系酸化物１３と酸化ビスマス７の相乗効果に起因する。酸化マグネシウム、酸化カルシウム、酸化バリウムのアルカリ土類金属系酸化物１３は、高湿度環境において酸素吸着性に優れた材料である。これらのアルカリ土類金属系酸化物１３に、酸化ビスマス７を混合して溶融すると、酸化ビスマス７が溶融してアルカリ土類金属系酸化物１３に固溶し、酸素欠陥を持つ複合酸化物が生成する。これは、酸化ビスマス７は他材料とともに焼成しても両材料の特性を生かしつつ強固に密着する性質を有することに起因しており、このことで酸化ビスマス７の持つ酸素欠陥性とアルカリ土類金属系酸化物１３の持つ高湿度環境における酸素吸着性が共存する複合酸化物が生成している。このため、高湿度環境において触媒反応に関与する酸素が多く供給される様になり、これを用いた触媒体は、水分の多い環境下で酸素の拡散性がさらに向上して一層高い触媒活性が得られると思われる。
【００６２】
（実施の形態６）
実施の形態６は、実施の形態１〜５の触媒体を効果的に使用できる、空気処理装置の種別や配置形態さらに動作温度について検討した。
【００６３】
酸化ビスマス７は、これを少量含有する触媒層８またはコート層１０と基材５との密着力を高めて多孔質な膜を形成するとともに、高い酸素イオン導電性により酸素分子がその表面を自由に移動して触媒成分６または貴金属系触媒１１に酸素を供給する能力に優れる。本発明の触媒体は、この優れた酸素供給性により、酸素が関与する酸化反応速度を高めて酸化反応を活発におこなうことができ、特に水分が多く酸素濃度が少なく少量の炭化水素が共存する食品加熱油煙や点火消火時の燃焼排ガスにおいて、炭化水素を酸化して分解浄化処理する触媒反応に有利である。また、酸化ビスマス７は、弱アルカリ性であるため、これが少量含有される触媒層８またはコート層１０を弱アルカリ性にする。このため、共存する触媒成分６または貴金属系触媒１１が、これら環境に微小共存するアルコール系炭化水素類を中途半端に酸化されてアルデヒド類や酸に変化させることを抑制して、一気に炭酸ガスと水に変化させて完全酸化する利点が有る。
【００６４】
本発明の触媒体は、これら環境である食品加熱油煙もしくは点火消火時の燃焼排ガスが通過する排気ガス流路に配置すると、低温で良好に分解浄化処理できるため、触媒体の加熱に要する電力などを低減できる利点が有る。また、多湿環境でも基材に密着する利点も
有る。触媒体を搭載した空気処理装置を、具体例に基づき詳細に説明する。
【００６５】
図３は、加熱調理機器の排気ガス流路に触媒体を配置して、食品から発生する調理油煙を酸化して無臭ガスに処理する気体処理装置とした実施例であり、（ａ）はこの気体処理装置の構成図、（ｂ）は触媒体の構成図である。この気体処理装置は、庫内１４に収納した調理物１５が交流電源などの加熱熱源１６で加熱調理されることで発生する調理油煙を、触媒体１７を配置した排気ガス流路１８を通過させて無臭ガスに処理する装置である。
【００６６】
触媒体１７は、ヒータ管１９とその周囲の螺旋型フィン板２０からなるステンレス材料が基材になっており、その表面にコート層１０とその上部に担持させた貴金属系触媒１１が積層された構造である。ヒータ管１９は、ステンレス製のパイプ２１と、その内部空間に配置したニクロムの発熱線２２とこれを外包する酸化マグネシウム製の絶縁粒子２３とからなり、電源２４により発熱線２２を通電することで発熱して触媒体１７を加熱する。螺旋型フィン板２０は、ヒータ管１９のパイプ２１に螺旋型形状に溶接されたステンレス板であり、調理油煙がその周囲を螺旋型に通過するように工夫されている。コート層１０は、図２記載のように、酸化ビスマス７を含有しておりシリカまたはアルミナの担体成分９を主成分としており、その上に貴金属系触媒１１が担持により配置された構造である。この構成の触媒体１７を約４００℃に加熱して調理油煙を通過させ、その効果の判定をおこなった。調理油煙は、数千ｐｐｍの炭化水素と僅かなアルコール類が数％の水分と数％の酸素が混合されたガス組成であったが、触媒体１７で酸化分解させることで炭化水素を大幅に低減させた浄化ガスとなった。また、触媒体１７を通過した浄化ガスからは、アルコール類が検出されず、副産物のアルデヒド類や酸も検出されなかった。
【００６７】
一方、酸化ビスマスを含有していない従来の触媒体は、本発明の触媒体１７と比較して同じ特性を得るためには、寸法を２倍大きくするとともに加熱電力が１．５倍も大きくしなければならなかった。また、従来の触媒体は、本発明の触媒体１７と比較して基材と同じ密着性を得るためには、複雑な製法を厳密な品質管理を必要とした。これらのより、本触媒体１７を搭載した空気処理装置は、従来の触媒体を搭載した空気処理装置と比較して、小型で低消費電力、低価格化となった。
【００６８】
触媒体１７に用いるコート層１０の成分と、調理油煙の浄化効果について検討した。調理油煙の浄化効果は、表２記載のシリカまたはアルミナの担体成分９、担体成分９にさらに酸化セリウム１２を混合した表５記載の組成物、担体成分９にさらにアルカリ土類金属系酸化物１３を混合した表７記載の組成物、担体成分９にさらに酸化セリウム１２とアルカリ土類金属系酸化物１３を混合した表５記載と表７記載の複合組成物、の順番に段々と除去率が高くなる傾向であった。
【００６９】
なお、これ以外の実施例として、触媒を図１記載の金属酸化物の単独もしくは金属酸化物と貴金属を併用した触媒成分６を主成分として酸化ビスマス７を含有する触媒層８としても、同様な効果が得られた。この触媒の調理油煙浄化効果は、表１記載と表３記載の金属酸化物の単独もしくは金属酸化物と貴金属を併用した触媒成分６、触媒成分６にさらに酸化セリウム１２を混合した表４記載の組成物、触媒成分６にさらにアルカリ土類金属系酸化物１３を混合した表６記載の組成物、触媒成分６にさらに酸化セリウム１２とアルカリ土類金属系酸化物１３を混合した表４記載と表６記載の複合組成物、の順番に段々と除去率が高くなる傾向であった。
【００７０】
図４は、換気扇の換気流路に触媒体を配置して、食品から発生する調理油煙を酸化して無臭ガスに処理する気体処理装置とした実施例であり、（ａ）はこの気体処理装置の構成図、（ｂ）は触媒体の構成図である。この気体処理装置は、送風器２５を有する排気ガス流路１８に触媒体１７を配置して、別設の交流電源や燃焼バーナなどによって加熱された
鍋に配置した調理物１５から発生する食品加熱油煙を、無臭ガスに処理する装置である。調理油煙は、数百ｐｐｍの酸素元素含有炭化水素が１％弱の水分と２０％弱の酸素が混合されたガス組成であり、触媒体１７に配置された酸化ビスマスが触媒に効果的に作用するガス組成である。
【００７１】
触媒体１７は、開口部２６を多数有するステンレス製のラス網２７が基材となり、その表面に触媒層８を形成された構成である。ラス網２７は、電源２４により通電されることで発熱して触媒体１７を加熱する。触媒層１１は、図１記載のように、金属酸化物の単独もしくは金属酸化物と貴金属を併用した触媒成分６を主成分として、酸化ビスマス７を含有する構成である。
【００７２】
この構成の触媒体１７を約４００℃に加熱し、調理油煙を通過させると、調理油煙が効果的に除去された。触媒体１７の成分および調理油煙の浄化効果は、前述の通りである。
【００７３】
図５は、排気ガス流路１８に触媒体１７を配置して、燃焼バーナ２８から発生する未燃炭化水素や一酸化炭素を酸化して二酸化炭素と水に転換処理する気体処理装置とした実施例であり、（ａ）はこの気体処理装置の構成図、（ｂ）は触媒体の構成図である。
【００７４】
燃焼排ガスは、数百ｐｐｍの炭化水素が数％の水分と数％の酸素が混合されたガス組成であり、触媒体１７に配置された酸化ビスマスが触媒に効果的に作用するガス組成である。触媒体１７は、通気穴２９を多数するセラミックのハニカム形状体３０が基材になっており、その表面にコート層１０と貴金属系触媒１１を積層された構造である。コート層１０は、図１記載のように、酸化ビスマス７を含有しておりシリカまたはアルミナの担体成分９を主成分としており、その上に貴金属系触媒１１が担持により配置された構造である。なお、ハニカム形状体３０は、ステンレスを用いても良い。
【００７５】
この構成の触媒体１７を約４００℃に加熱し、点火消火時の燃焼排ガス煙を通過させると、燃焼排ガスが効果的に除去された。触媒体１７の成分および燃焼排ガスの浄化効果は、前述の通りである。
【００７６】
（実施の形態７）
実施の形態７は、実施の形態１における基材を酸素イオン導電性固体電解質体としその両面に電極を形成して、酸素イオンが関与する電気化学反応を電極の触媒作用によりおこなう触媒体について検討した。図６は、その構成図であり、金属酸化物系の酸素イオン導電性固体電解質体３３を基材としておりその両面に、酸素欠陥性構造もしくはペロブスカイト構造金属酸化物の触媒成分を主成分とする金属酸化物触媒層３４、３５と、貴金属の触媒成分６を主成分として酸化ビスマス７が少量含有された貴金属触媒層３６、３７との積層電極３８、３９を触媒層とした構成である。
【００７７】
実施例で説明する。基材として用いた金属酸化物系の酸素イオン導電性固体電解質体３３は、（Ｌａ０．８Ｓｒ０．２）（Ｇａ０．８Ｍｇ０．１５Ｃｏ０．０５）Ｏ３−  δのランタンガレード系複合金属酸化物である。この両面に、酸素欠陥性構造もしくはペロブスカイト構造金属酸化物の触媒成分を１１５０℃で焼成して金属酸化物触媒層３４、３５を形成した。この下層の上に上層として、貴金属の触媒成分に酸化ビスマス７が３ｗｔ％含有された混合物を８２０℃で焼成して貴金属触媒層３６、３７を形成した。この工法で、積層電極３８、３９が得られ、白金などのリード線を取り付けて完成である。
【００７８】
電極として用いた触媒成分の種別を変化させて試作した触媒体の特性を（表８）に示す。発生電流は、４５０℃に加熱した触媒体に電圧１．０Ｖを印加した状態で、酸素を２１％含んだ空気を通風した際に得られる電流値であり、この値が大きいほど酸素イオンが関
与する電気化学反応が電極の触媒作用により活発におこっていることを表わす。多孔質度、基材への密着性は、前述の通リである。
【００７９】
【表８】
2007105693.tif 000010
【００８０】
本発明の触媒体は、外部直流電源で積層電極３８、３９の両側に電圧を印加すると、酸素分子が陰極側の積層電極３８で酸素イオンに変化して酸素イオン導電性固体電解質体３３を経由して陽極側の積層電極３９に移動して再び酸素分子に変化する触媒反応が活発におこり、この反応に起因する発生電流が大きくなる効果があることがわかる。そのため、低温でも高い触媒活性を示し、触媒体の加熱に要する電力を低減できる利点が有る。本発明の触媒体は、発生電流が高く多孔質で密着性に優れた触媒層が、形成できており、この優れた効果は、酸化ビスマス７が１〜７ｗｔ％混合された範囲において観察された。
【００８１】
また、本発明の触媒体は、陰極側の積層電極３８で水蒸気を電気分解して水素と酸素を生成する触媒反応が０．９Ｖで起こり始め、電圧を上昇させても水分解電流が小さかった。一方、従来例は、発生電流が小さいうえに、水分解が０．７Ｖから起こり始めて、電圧を上昇させると水分解電流が大きくなった。この理由は、本発明の触媒体は、材料組成と構成を従来例と異ならせることで、水分子の吸着や脱離さらに表面拡散や電子の受け渡しなどが、起こりにくくなっておりこのことで、水の電気分解が起こりにくくなっているためと思われる。このため、一般環境で使用しても水蒸気の影響を受けにくくなる利点があり、調理場などの比較的水分の多い場所でも安心して使用できる。なお、本発明の触媒体は、その動作温度が３５０〜７００℃、好ましくは４００〜６５０℃において良好な触媒特性を示した。また、積層電極３８、３９は、下層の金属酸化物触媒層３４、３５を上層の貴金属触媒層３６、３７より高温で焼成して、触媒特性や多孔質性、密着性に優れた触媒層体が得られるようにした。
【００８２】
上記以外の触媒作用として、本発明の触媒体は、酸素が微量存在する環境において、陰極側の積層電極３８で一酸化窒素を分解して窒素と酸素イオンに分解し、生成した酸素イオンを陽極側の積層電極３９まで移動させ再び酸素に戻す触媒反応を有する。また、陰極側の積層電極３８に存在する一酸化炭素を、陽極側の積層電極３９に存在しており酸素イオン導電性固体電解質体３３を経由して陰極側の積層電極３８まで移動した酸素で酸化させて二酸化炭素に変化させる触媒反応も有する。この様に、本発明の触媒体は、有害な窒素酸化物や一酸化炭素などを無害な窒素や酸素さらに二酸化炭素に変化させる触媒反応を有する効果があった。
【００８３】
触媒体で使用する材料を説明する。酸素イオン導電性固体電解質体３３は、ＺｒＯ２の９７〜８５モル％にＹ２Ｏ３やＣａＯなどを３〜１５モル％固溶させたジルコニア系複合金属酸化物、（Ｌａ０．８Ｓｒ０．２）（Ｇａ０．８Ｍｇ０．１５Ｃｏ０．０５）Ｏ３−
δやＬａＧａＯ３等のランタンガレード系複合金属酸化物、（Ｂａ、Ｓｒ、Ｌａ）２（Ｉｎ１−ｘＹｘ）２ＯＹの欠陥ペロブスカイト型複合酸化物を使用する。
【００８４】
金属酸化物触媒層３４、３５で使用する金属酸化物の触媒成分は、化学量論的にみて酸素分子の個数が不足した化学式である酸素欠陥性構造金属酸化物または、Ａ金属とＢ金属と酸素とからなりその化学式がＡＢＯ３と表現されるペロブスカイト構造金属酸化物または、これら両材料の複合金属酸化物である。具体的には、ＬａＣｏ３、ＳｍＳｒＣｏｘ、（Ｌａ０．６Ｓｒ０．４）（Ｃｏ０．２Ｆｅ０．８）Ｏ３、（Ｓｒ０．１０Ｃｅ０．０１）Ｚｒ０．８９Ｏ２、（Ｌａ０．６Ｓｒ０．４）ＭｎＯ３―δ、（Ｌａ１−ｘＳｒｘ）ＣｏＯ３―δを使用する。貴金属の触媒成分１０は、白金、パラジウム、金、銀、銀、ロジウム、イリジウム、ルテニウムの単独成分もしくは複数成分である。
【００８５】
金属酸化物触媒層３４、３５は、酸素欠陥性構造もしくはペロブスカイト構造の金属酸化物を主成分とするため、酸素分子がその表面を自由に移動する酸素可動性があり、酸素イオンが関与する化学反応を低温で活発におこなう触媒作用を有する利点が有る。また、金属酸化物系の酸素イオン導電性固体電解質体３３とも強固に密着する利点も有る。しかも、その上部には、貴金属触媒層３６、３７が積層されており、貴金属の触媒成分を主成分として酸化ビスマスが含有されているため、酸素イオンが関与する化学反応を低温で活発におこなう触媒作用を有する利点が有る。これらの効果により、本発明の触媒体は、低温で高い触媒特性を示すと思われる。
【００８６】
（実施の形態８）
実施の形態８は、実施の形態７に記載した酸素イオン導電性固体電解質体の両面に電極を形成した触媒体のもつ、酸素分子のみを選択的に通過させ触媒反応を、効果的に使用した酸素富加機能を有する空気処理装置について検討した。
この空気処理装置は、触媒体がその触媒作用によって酸素分子のみを選択的に通過させ化学反応を活発におこなわせるので、濃度１００％の酸素を供給する酸素富加装置として使用できる。また、水蒸気を分解して水素と酸素を生成する触媒反応が起こり難いので、多湿環境で使用しても発生水素量が低減して一般環境で安心して使用できる利点が有る。
【００８７】
図７は、酸素イオン導電性固体電解質体の両面に電極を形成した触媒体４０をガス流路４１に配置して、一般大気から高濃度の酸素を精製する酸素富加機能を有するようにした空気処理装置の構成図である。触媒体４０は、図６に記載したような、酸素イオン導電性固体電解質体の両面に電極を形成した構成品であり、併設した直流電源４２によって電圧を印加され、下側に配置したヒータ４３で約６００℃に加熱されて使用される。
【００８８】
酸素を約２１％含有する一般大気は、上部に配置した大気用送風器４４により吸引されて空気取入口４５から流入し、熱交換器（冷熱側）４６、通気性断熱材（上部側）４７を順順に通過して、触媒体４０と接触する。その後、酸素は、触媒体４０の上部側に有る陰極側の積層電極（記載せず）で酸素イオンに変化した後、酸素イオン導電性固体電解質体（記載せず）を経由して移動し、下部側に有る陽極側の積層電極（記載せず）で再び酸素分子に変化する。１００％濃度となった酸素は、通気性断熱材（下部側）４８、通気性の有るヒータ４３、通気性断熱材（ヒータ遮熱用）４９、を順順に通過して、酸素用送風器５０によって酸素排出口５１から排出される。一方、触媒体４０の上部側に有る陰極側の積層電極（記載せず）において、酸素を除去された窒素主成分のガスは、熱交換器（高熱側）５２を経由して出口５３から排出される。高温の触媒体４０から得た熱は、窒素主成分のガスとともに上昇するが、熱交換器（高熱側）５２において熱交換器（冷熱側）４６に伝達され、一般大気を加熱することに使用される。
【００８９】
この構成にすることで、触媒体４０は、酸素イオンが関与する化学反応をその触媒作用
によって活発におこなわせて、濃度１００％の酸素を供給する酸素富加機能を有する効果が得られる。また、陰極側の積層電極（記載せず）においては、二酸化窒素を分解して一酸化窒素と酸素を生成する触媒反応が活発に起こすが、水蒸気を分解して水素と酸素を生成する触媒反応が起こり難い利点が有る。
【００９０】
（実施の形態９）
実施の形態９は、実施の形態７に記載した酸素イオン導電性固体電解質体の両面に電極を形成した触媒体を一層効果的に使用できる限界電流式酸素センサ構成と、この触媒デバイスを応用した空気処理装置についてさらに検討した。
【００９１】
酸素イオン導電性固体電解質体の両面に電極を形成した触媒体は、発生電流が大きい。そのため、これを用いた限界電流式酸素センサは、限界電流値を大きくできこのことで酸素濃度計測の精度が向上する。また、限界電流式酸素センサは、陰極側で水蒸気を分解して水素と酸素を生成する触媒反応が起こり難いので水蒸気の影響を受けにくく、多湿環境で使用しても酸素濃度計測の精度が向上する。このため、このセンサを用いた空気処理装置は、酸素濃度の微小なる変化を精度よく検知して、きめ細かな処理をおこなうことができる。
【００９２】
図８（ａ）は、触媒体を応用した酸素濃度計測用の限界電流式酸素センサで構成図であり、図８（ｂ）は、これを酸素雰囲気下に配置して酸素濃度の計測をおこない計測酸素濃度の電気信号に基づいて予め記憶された処理をおこなう空気処理装置の構成図である。
限界電流式酸素センサは、酸素拡散孔５５を有する酸素拡散制限体５６が、片側の積層電極３８の周囲上部に配置された構成である。酸素拡散制限体５６は、ガラス膜５８とその上部に配置したシール板５９とで構成されており、ガラス膜５８を片側の積層電極３８を囲むように酸素イオン導電性固体電解質体３３の上面周辺に螺旋形状に塗布し、その上部にセラミック製のシール板５９を積層し焼成して得た。酸素拡散孔５５は、酸素イオン導電性固体電解質体３３とシール板５９と螺旋形状のガラス膜５８で形成される螺旋形状の空間であり、ガラス膜５８の焼成で形成される。また、酸素拡散制限体５６の上部には、加熱体５７が併設されており、センサの温度を３５０〜７００℃に保持する役割をしている。
【００９３】
なお、この構造の限界電流式酸素センサは、酸素拡散制限体５６を、ガラス膜５８とその上部に配置したシール板５９とで構成している。そのため、ガラス膜５８は、片側の積層電極３８に電圧を印加する電圧印加端子部（記載せず）を上部から被う構成となる。本発明で使用する積層電極３８の材料は、ガラス膜５８との馴染みが良いため、電圧印加端子部に材料に積層電極３８の材料と同じ材料を使用することが可能であり、このことで製造工程の簡素化がはかれる利点があった。また、積層電極３８の材料とガラス膜５８との馴染みは、良好な限界電流特性が得られる利点ともなった。なお、ガラス膜５８やシール板５９は、その熱膨張係数が酸素イオン導電性固体電解質体３３とともにお互いに±１０％以下の材料を使用している。
【００９４】
空気処理装置６０は、限界電流式酸素センサ６１を部屋の室内側に配置して酸素濃度の計測をおこない、制御部６２において計測酸素濃度の電気信号に基づいて換気処理をおこなうようにしたエアコンである。例えば、限界電流式酸素センサ６１が室内酸素濃度の減少を検知すると、換気用排気口６３に配置された送風器６４は運転を開始して汚れた室内空気を室外に排出する。すると、酸素濃度２１％の室外空気が、換気用給気口６５を経由して室内に流入し、室内に流入した新鮮な空気は、冷暖房送風部６６によって室内を循環する。この繰り返しで室内酸素濃度の徐々に増加し、限界電流式酸素センサ６１が室内酸素濃度の安全濃度２０％まで回復したことを検知すると、これら換気処理が停止する。これら換気処理は、計測酸素濃度の電気信号に基づいて予め記憶された通りに制御部６２が
制御指令を発しておこなうが、換気にともなう熱ロスを防止するため、換気用排気口６３に配置された熱回収器（高熱側）６７で回収した熱を換気用給気口６５に配置した熱回収器（冷熱側）６８に伝達して、給気空気を加温するようにしている。
【００９５】
制御部６２は、限界電流式酸素センサ６１の加熱体５７に直流電圧を印加して加熱させ、その温度を３５０〜７００℃に保持するとともに、積層電極３８、３９に直流電圧を印加して酸素ポンピング動作をおこなわせ、得られる発生電流から前述の予め記憶された換気処理をおこなう機能を有する。限界電流式酸素センサ６１で発生する電流は、酸素濃度と比例関係があるため、電流値を計測すれば、酸素濃度が判明する。
【００９６】
（実施の形態１０）
実施の形態１０は、実施の形態７に記載した酸素イオン導電性固体電解質体の両面に電極を形成した触媒体を一層効果的に使用できる限界電流式酸素センサを用いて、酸素濃度の計測をおこなう空気処理装置についてさらに検討した。
【００９７】
図９は、実施の形態１０に用いる限界電流式酸素センサの一部破断斜視図である。限界電流式酸素センサは、積層電極３８、３９（記載せず）を両面に形成した酸素イオン導電性固体電解質体３３と、片側に有る積層電極３８を囲んで形成される螺旋型形状のガラス膜５８と、ガラス膜５８の上部に積層したシール板５９と構成されており、これら部材で螺旋型形状の酸素拡散孔５５が形成されている。また、シール板５９には、加熱体５７が形成されている。
【００９８】
使用する材料について説明する。酸素イオン導電性固体電解質体３３は、ＺｒＯ２の９７〜８５モル％にＹ２Ｏ３やＣａＯなどを３〜１５モル％固溶させたジルコニア系複合金属酸化物、（Ｌａ０．８Ｓｒ０．２）（Ｇａ０．８Ｍｇ０．１５Ｃｏ０．０５）Ｏ３−  δやＬａＧａＯ３等のランタンガレード系複合金属酸化物、（Ｂａ、Ｓｒ、Ｌａ）２（Ｉｎ１−ｘＹｘ）２ＯＹの欠陥ペロブスカイト型複合酸化物を使用する。
【００９９】
積層電極３８、３９（記載せず）は、酸素欠陥性構造またはペロブスカイト構造の単独もしくは複合の金属酸化物触媒成分を主成分とする金属酸化物触媒層と、貴金属触媒成分を主成分として酸化ビスマスが含有された貴金属触媒層との積層電極である。
【０１００】
金属酸化物触媒層で使用する金属酸化物の触媒成分は、化学量論的にみて酸素分子の個数が不足した化学式である酸素欠陥性構造金属酸化物または、Ａ金属とＢ金属と酸素とからなりその化学式がＡＢＯ３と表現されるペロブスカイト構造金属酸化物または、これら両材料の複合金属酸化物である。具体的には、ＬａＣｏ３、ＳｍＳｒＣｏｘ、（Ｌａ０．６Ｓｒ０．４）（Ｃｏ０．２Ｆｅ０．８）Ｏ３、（Ｓｒ０．１０Ｃｅ０．０１）Ｚｒ０．８９Ｏ２、（Ｌａ０．６Ｓｒ０．４）ＭｎＯ３―δ、（Ｌａ１−ｘＳｒｘ）ＣｏＯ３―δを使用する。金属酸化物触媒層は、酸素欠陥性構造もしくはペロブスカイト構造の金属酸化物を主成分とするため、酸素分子がその表面を自由に移動する酸素可動性があり、酸素イオンが関与する化学反応を低温で活発におこなう触媒作用を有する利点が有る。また、金属酸化物系の酸素イオン導電性固体電解質体３３とも強固に密着する利点も有る。
【０１０１】
貴金属の触媒成分は、白金、パラジウム、金、銀、銀、ロジウム、イリジウム、ルテニウムの単独成分もしくは複数成分であり、特に白金や金は優れた電流特性が得られるため積極的に使用した。この積層電極は、金属酸化物触媒層の上部に、貴金属の触媒成分を主成分として酸化ビスマスが含有された貴金属触媒層が積層されているため、酸素イオンが関与する化学反応を低温で活発におこなう触媒作用を有する利点が有る。
【０１０２】
ガラス膜５８は、溶融作業温度が７５０〜１１００℃で、その熱膨張係数が酸素イオン
導電性固体電解質体３３に対して±１０％以下にあり、限界電流式酸素センサの動作温度３５０〜７００℃において熱変形が起こらないガラスを主材料としている。ガラス膜５８は、この主成分のガラスの他に、前述の溶融作業によっても溶解しない所定寸法のセラミック球や高融点ガラス球が微小混合されており、溶融作業によって酸素拡散孔５５を形成する際に歩留まり良く所定寸法の高さが確保できるようにした。
【０１０３】
シール板５９は、フォルステライトなどのセラミックが主材料であり、熱膨張係数が酸素イオン導電性固体電解質体３３に対して±１０％以下の材料である。また、シール板５９は、ガラス膜５８と接合する面側に、ガラス膜５８と同じ材質のガラスを酸素拡散孔５５の入口を除いてほぼ全面にわたって塗布して、ガラス膜５８との密着性向上、酸素拡散孔５５形成に関する作業歩留まり向上、センサの連続および間欠使用における耐久信頼性向上を図った。また、シール板５９には、他面側に白金や酸化ルテニウムからなる加熱体５７が予め厚膜印刷法により形成されている。
【０１０４】
製法について説明する。予め焼結した酸素イオン導電性固体電解質体３３の両面にまず、酸素欠陥性構造もしくはペロブスカイト構造金属酸化物の触媒成分を厚膜印刷し、７７０〜１２５０℃で焼成して金属酸化物触媒層を形成した。次にこの上に、貴金属の触媒成分に酸化ビスマスが１〜７ｗｔ％含有された混合物を厚膜印刷し、７７０〜１１００℃で焼成して貴金属触媒層を形成した。この製法で、積層電極３８、３９（記載せず）が得られた。その後、片側に有る積層電極３８を囲んで螺旋型形状のガラス膜５８を厚膜印刷しこの上に、一部を除いてほぼ全面に厚膜印刷したガラスを予め薄く形成しているセラミック製のシール板５９を積層し、７５０〜１１００℃で焼成して酸素拡散孔５５を形成した。最後に白金や金などのリード線を取り付けて完成である。
【０１０５】
得られた限界電流式酸素センサは、その周囲を断熱材で外包して通気性ケースに収納し、積層電極３８、３９（記載せず）に電圧を印加する直流電源と、加熱体５７に電圧を印加してセンサ温度を３５０〜７００℃に加熱保持するもう一つの直流電源を電気的に接続して、酸素濃度の計測をおこなう空気処理装置とした。
【０１０６】
限界電流式酸素センサは、酸素イオン導電性固体電解質体３３の両面に形成した積層電極３８、３９（記載せず）に、電圧を印加することで得られる酸素イオン伝導に関する電流（この電流を以下、電流と称す）を、酸素拡散孔５５によって供給酸素量を制限することで、酸素濃度に比例した電流（この電流を以下、限界電流と称す）が得られる。一般に、積層電極３８、３９（記載せず）に電圧を印加すると、印加電圧に概ね比例した電流が得られる。しかしながら、限界電流式酸素センサは、酸素拡散孔５５を片側に配置して供給酸素量を制限しているため、印加電圧が数１００ｍＶ以上となると電圧に関わらず電流が一定値となる性質がある。この電圧に関わらず一定値となる電流が限界電流であり、酸素濃度に比例している。
【０１０７】
限界電流は、酸素拡散孔５５の長さをその穴断面積で除した値に比例した電流が得られる。この構成の酸素拡散孔５５は、積層電極３８を囲むように形成できるため、長さを長くでき、穴断面積を大きくできる。このため、限界電流式酸素センサは、大きな寸法の空気通過孔となるため、空気中に浮遊してゴミ等の粉塵が目詰まりしにくく、粉塵に対する耐久信頼性が優れる。また、ガラス膜５８は、片側の積層電極３８の１部分である電圧印加部分を上部から被う構成となるのだが、積層電極３８の材質はガラス膜との馴染みが良いので熱膨張や空気洩れに対して強く、長期間使用してもこの接合部分からの剥離が起こらず良好な限界電流特性が得られる。
【０１０８】
一方、積層電極３８、３９（記載せず）は、発生電流が大きい。そのため、これを用いた限界電流式酸素センサは、限界電流値をさらに大きくできこのことで酸素濃度計測の精
度が向上する。また、限界電流式酸素センサは、陰極側３８で水蒸気を分解して水素と酸素を生成する触媒反応が起こり難いので水蒸気の影響を受けにくく、多湿環境で使用しても酸素濃度計測の精度が向上する。このため、このセンサを用いた空気処理装置は、酸素濃度の微小なる変化を精度よく検知できる。
【０１０９】
しかも、この構成にすると、積層電極とともにガラス膜が厚膜印刷法を用いて形成できるため、簡単な製法と品質管理で製造できて生産性に優れる利点がある。これに加えて、複数個の積層電極およびガラス膜を1個の酸素イオン導電性固体電解質体の表面に厚膜印刷法を用いて形成し、この上部に１個のシール板を積層して焼成することで複数個の酸素拡散孔を形成できるため、１個の酸素センサの中に複数個の限界電流式酸素センサに改良できる。この複数個の限界電流式酸素センサの酸素濃度に関する複数個の電気信号を使用すると、センサ劣化が起こっていないか否かの劣化自己診断が１個の酸素センサ内でおこなうことができ、信頼性がさらに優れた酸素センサが得られる。また、複数個の電気信号を合計して酸素濃度に関する総合電気信号として使用すると、少々のセンサ劣化が仮に起こっても酸素濃度計測に対しての影響が少なく、信頼性をさらに一層高めた酸素センサが得られる。
【産業上の利用可能性】
【０１１０】
以上のように、本発明の触媒体は、食品加熱油煙や点火消火時の燃焼排ガスが通過する排気ガス流路に配置すると、排出される炭化水素類を低温で良好に分解浄化処理できる加熱調理機器や換気扇、燃焼機器を提供できる。また、触媒体は、酸素イオン導電性固体電解質体の両面に電極を形成した構成にできるため、酸素富加装置や限界電流式酸素センサに応用できる。
【図面の簡単な説明】
【０１１１】
【図１】本発明の実施の形態１、３、４、５における触媒体の構成図
【図２】本発明の実施の形態２、４、５における触媒体の構成図
【図３】（ａ）本発明の実施の形態６における第１の気体処理装置の構成図（ｂ）同気体処理装置に用いる触媒体の構成図
【図４】（ａ）本発明の実施の形態６における第２の気体処理装置の構成図（ｂ）同気体処理装置に用いる触媒体の構成図
【図５】（ａ）本発明の実施の形態６における第３の気体処理装置の構成図（ｂ）同気体処理装置に用いる触媒体の構成図
【図６】本発明の実施の形態７における触媒体の構成図
【図７】本発明の実施の形態８における気体処理装置の構成図
【図８】（ａ）本発明の実施の形態９における限界電流式酸素センサの構成図（ｂ）同限界電流式酸素センサを応用した気体処理装置の構成図
【図９】本発明の実施の形態１０に用いる限界電流式酸素センサの一部切り欠き斜視図
【図１０】従来の触媒体の構成図
【符号の説明】
【０１１２】
５  基材
６  触媒成分
７  酸化ビスマス
８  触媒層
９  担体成分
１０  コート層
１１  貴金属系触媒
１２  酸化セリウム
１３  アルカリ土類金属系酸化物
１７  触媒体
１８  排気ガス流路
１９  ヒータ管
３３  酸素イオン導電性固体電解質体
３４、３５  金属酸化物触媒層
３６、３７  貴金属触媒層
３８、３９  積層電極
４０  触媒体
５５  酸素拡散孔
５６  酸素拡散制限体
５８  ガラス膜
５９  シール板
６０  空気処理装置
６１  限界電流式酸素センサ
【図１】
2007105693.tif 000011
【図２】
2007105693.tif 000012
【図３】
2007105693.tif 000013
【図４】
2007105693.tif 000014
【図５】
2007105693.tif 000015
【図６】
2007105693.tif 000016
【図７】
2007105693.tif 000017
【図８】
2007105693.tif 000018
【図９】
2007105693.tif 000019
【図１０】
2007105693.tif 000020